(57)【特許請求の範囲】
【請求項１】
焼結前層を含み、
前記焼結前層の厚みが３０μｍ〜２００μｍであり、
９０℃における前記焼結前層の粘度が０．２７ＭＰａ・ｓ以上であるシート。
【請求項２】
基板と、チップと、前記基板および前記チップに挟まれた前記焼結前層とを有する焼結前積層体を下記条件１で加熱することにより前記焼結前層を焼結体に変化させたとき、前記焼結前層の厚み１００％に対する前記焼結体の厚みは４０％〜８０％である請求項１に記載のシート。
条件１      １０ＭＰａの圧力を平板プレスで前記焼結前積層体に加えながら８０℃から３００℃まで１．５℃／秒で昇温し、前記圧力を加えながら３００℃を２．５分間 保持する。
【請求項３】
前記焼結前層は金属粒子を含む請求項１または２に記載のシート。
【請求項４】
前記金属粒子は、銀粒子、銅粒子、酸化銀粒子および酸化銅粒子からなる群より選ばれた少なくとも１種を含む請求項３に記載のシート。
【請求項５】
前記焼結前層１００重量％中の前記金属粒子の含有量は５０重量％〜９８重量％である請求項３または４に記載のシート。
【請求項６】
焼結で熱分解する性質を有するバインダーを前記焼結前層はさらに含み、
前記バインダーは、ポリカーボネート、アクリルポリマー、エチルセルロースおよびポリビニルアルコールからなる群より選ばれた少なくとも１種を含む請求項１〜５のいずれかに記載のシート。
【請求項７】
前記焼結前層は、第１物体と第２物体とを接合するために使用される請求項１〜６のいずれかに記載のシート。
【請求項８】
第１面と前記第１面に対向した第２面とで前記焼結前層の両面が定義され、
前記第１面上に配置された第１はく離ライナーと、
前記第２面上に配置された第２はく離ライナーとをさらに含む請求項１〜７のいずれかに記載のシート。
【請求項９】
前記焼結前層上に配置されたダイシングシートをさらに含む請求項１〜７のいずれかに記載のシート。
【請求項１０】
はく離ライナーと、
前記はく離ライナー上に配置された請求項９に記載のシートとを含む複合シート。
【発明の詳細な説明】
【技術分野】
【０００１】
本発明は、シートと複合シートとに関する。
【背景技術】
【０００２】
低温―たとえば３００℃―で焼結体となる性質を有さない導電性接着剤で基板にチップを固定することがある。しかしながら、このような導電性接着剤を用いたパワーモジュールは所定の信頼性―たとえば温度サイクル試験で評価される信頼性―を確保できないことがある。
【０００３】
いっぽう、ナノサイズの金属粒子を含む接合剤は低温で焼結体となることができる。たとえば特許文献１は、平均一次粒子径１〜５０ｎｍの銀微粒子を含むペーストを基板に塗布し、ペーストを乾燥させ、焼結をおこなう技術を開示している。
【先行技術文献】
【特許文献】
【０００４】
【特許文献１】特開２０１５−４１０５
【発明の概要】
【発明が解決しようとする課題】
【０００５】
特許文献１に記載された接合剤はペーストであるので、基板とチップとを接合するためには、基板にペーストを塗布し、焼結前にペーストの溶剤をとばす必要がある。もし溶剤をとばさずに焼結をおこなうと、ペーストが流動し、焼結で厚みが大きく低下する。焼結体の厚みの低下は、温度サイクル試験で評価される信頼性の低下をもたらすことがある。厚みが小さすぎると、温度変化によって生じる応力を焼結体が緩和できないからである。
【０００６】
溶剤をとばす工程を省略するためにペーストの粘度を上げると、ペーストを基板に塗布することが困難である。
【０００７】
特許文献１に記載されたペーストの焼結体は乾燥むらを有する可能性がある。ペーストが、大量の溶剤を含むからである。乾燥むらは、信頼性の低下をもたらすことがある。
【０００８】
焼結後の厚みが応力を緩和可能な程度になる―という焼結前層を提供することが本発明の目的である。本発明の目的はまた、焼結前層を有するシートを提供することである。本発明の目的はまた、焼結前層を有する複合シートを提供することである。
【課題を解決するための手段】
【０００９】
本発明は、焼結前層を含むシートに関する。９０℃における焼結前層の粘度は０．２７ＭＰａ・ｓ以上である。０．２７ＭＰａ・ｓ以上であるので、焼結による厚み低下が小さい。焼結前層の厚みは３０μｍ〜２００μｍである。３０μｍ以上であるので、焼結後の厚み―焼結体の厚み―が、応力を緩和可能な程度の厚みになる。
【００１０】
本発明はまた複合シートに関する。はく離ライナーと、はく離ライナー上に配置された焼結前層と、焼結前層上に配置されたダイシングシートとを複合シートは含むことができる。
【００１１】
本発明はまたパワーモジュールの製造方法に関する。本発明のパワーモジュールの製造方法は、半導体ウエハにシート―ダイシングシートとダイシングシート上に配置された焼結前層とを含む―を貼り付ける工程（ａ）を含む。本発明のパワーモジュールの製造方法は、工程（ａ）の後にダイ分割により焼結前チップ―半導体チップと半導体チップ上に配置された焼結前フィルムとを含む―を形成する工程（ｂ）をさらに含む。本発明のパワーモジュールの製造方法は、焼結前チップを被着体に圧着する工程（ｃ）と、工程（ｃ）の後に焼結前フィルムの焼結をおこなう工程（ｄ）とをさらに含む。
【図面の簡単な説明】
【００１２】
【図１】複合シートの概略平面図である。
【図２】複合シートの一部の概略断面図である。
【図３】パワーモジュールの製造工程の概略断面図である。
【図４】パワーモジュールの製造工程の概略断面図である。
【図５】パワーモジュールの製造工程の概略断面図である。
【図６】パワーモジュールの製造工程の概略断面図である。
【図７】変形例４における複合シートの一部の概略断面図である。
【図８】変形例５のシートの概略断面図である。
【発明を実施するための形態】
【００１３】
以下に実施形態を掲げ、本発明を詳細に説明するが、本発明はこれらの実施形態のみに限定されるものではない。
【００１４】
［実施形態１］
（複合シート１）
図１に示すように、複合シート１はロール状をなす。はく離ライナー１３と、はく離ライナー１３上に配置されたシート７１ａ、７１ｂ、７１ｃ、……、７１ｍ（以下、「シート７１」と総称する。）とを複合シート１は含む。シート７１ａとシート７１ｂのあいだの距離、シート７１ｂとシート７１ｃのあいだの距離、……シート７１ｌとシート７１ｍのあいだの距離は一定である。
【００１５】
図２に示すように、シート７１は焼結前層１１を含む。焼結前層１１上に配置されたダイシングシート１２をシート７１はさらに含む。ダイシングシート１２は、基材１２１と、基材１２１上に配置された粘着剤層１２２とを含む。粘着剤層１２２と接した第１主面と第１主面に対向した第２主面とで焼結前層１１の両面は定義される。第２主面は はく離ライナー１３と接する。シート７１は作業性がよい。焼結前層１１とダイシングシート１２とが当初から一体化しているからである。
【００１６】
粘着剤層１２２は第１部分１２２Ａを含む。第１部分１２２Ａは硬化している。第１部分１２２Ａは焼結前層１１と接する。第１部分１２２Ａの周辺に配置された第２部分１２２Ｂを粘着剤層１２２はさらに含む。第２部分１２２Ｂはエネルギー線により硬化する性質を有する。エネルギー線として紫外線などを挙げることができる。第２部分１２２Ｂは焼結前層１１と接しない。
【００１７】
加熱により焼結体となる性質を焼結前層１１は有する。第１物体と第２物体とを接合するために焼結前層１１は使用されることができる。たとえばチップと基板との接合である。基板は、絶縁基板と絶縁基板上に配置された導体層とを含むことができる。絶縁基板としてセラミック基板などを挙げることができる。
【００１８】
焼結前層１１は、積層により厚みを調整できるので、ペーストで形成された層とくらべて厚みが均一である。焼結前層１１はシート状をなすので、ペーストの必須工程―印刷および乾燥―を省略できる。
【００１９】
焼結前層１１の厚みは３０μｍ以上、好ましくは４０μｍ以上である。３０μｍ以上であるので、応力を緩和可能な程度に焼結後の厚みがなる。焼結前層１１の厚みは２００μｍ以下、好ましくは１５０μｍ以下、より好ましくは１００μｍ以下である。
【００２０】
９０℃における焼結前層１１の粘度は０．２７ＭＰａ・ｓ以上、好ましくは０．５ＭＰａ・ｓ以上である。０．２７ＭＰａ・ｓ以上であるので、焼結による厚み低下が小さい。９０℃における焼結前層１１の粘度の上限はたとえば１５ＭＰａ・ｓ、１０ＭＰａ・ｓ、８ＭＰａ・ｓである。主にバインダーの種類とバインダーの含有量とにより９０℃における焼結前層１１の粘度は変化する。
【００２１】
焼結前層１１の厚み１００％に対する焼結体の厚みは４０％〜８０％であることが好ましい。基板と、チップと、基板およびチップに挟まれた焼結前層１１とを有する焼結前積層体を下記条件１で加熱することにより焼結前層１１を焼結体に変化させた後に焼結体の厚みを測定する。
条件１      １０ＭＰａの圧力を平板プレスで焼結前積層体に加えながら８０℃から３００℃まで１．５℃／秒で昇温し、１０ＭＰａの圧力を加えながら３００℃を２．５分間 保持する。
【００２２】
焼結で熱分解する性質を有するバインダー（以下、「熱分解性バインダー」という。）を焼結前層１１は含む。たとえば、大気雰囲気下において昇温速度１０℃／ｍｉｎで２３℃から４００℃まで昇温した後の炭素濃度が１５重量％以下を示す―という性質である。炭素濃度は、エネルギー分散型Ｘ線分析により測定できる。熱分解性バインダーは、好ましくは２３℃で固形をなす。２３℃で固形をなすと、焼結前層１１の成形が容易である。
【００２３】
熱分解性バインダーはたとえばポリカーボネート、アクリルポリマー、エチルセルロース、ポリビニルアルコールなどである。１種または２種以上の熱分解性バインダーを焼結前層１１は含むことができる。なかでも、アクリルポリマー、ポリカーボネートが好ましく、ポリカーボネートがより好ましい。
【００２４】
ポリカーボネートの重量平均分子量は、好ましくは１万以上、より好ましくは３万以上、さらに好ましくは５万以上である。ポリカーボネートの重量平均分子量は、好ましくは１００万以下、より好ましくは５０万以下、さらに好ましくは３５万以下である。重量平均分子量は、ＧＰＣ（ゲル・パーミエーション・クロマトグラフィー）により測定し、ポリスチレン換算により算出された値である。
【００２５】
ポリカーボネートはたとえば脂肪族ポリカーボネートである。主鎖の炭酸エステル基（−O−CO−O−）のあいだに芳香族化合物（たとえば、ベンゼン環）を脂肪族ポリカーボネートは有さないことが好ましい。主鎖の炭酸エステル基のあいだに脂肪族鎖を脂肪族ポリカーボネートは有することが好ましい。脂肪族ポリカーボネートはたとえばポリプロピレンカーボネート、ポリエチレンカーボネート、tert-ポリブチルエチレンカーボネートである。なかでも、ポリプロピレンカーボネートが好ましい。焼結で効果的に熱分解するからである。
【００２６】
１００重量％の焼結前層１１中の熱分解性バインダーの含有量は好ましくは０．５重量％以上、より好ましくは１重量％以上、さらに好ましくは２重量％以上である。１００重量％の焼結前層１１中の熱分解性バインダーの含有量は好ましくは２０重量％以下、より好ましくは１５重量％以下、さらに好ましくは１０重量％以下である。
【００２７】
焼結前層１１は金属粒子を含む。銀粒子、銅粒子、酸化銀粒子、酸化銅粒子などである。１種または２種以上の金属粒子を焼結前層１１は含むことができる。金属粒子は、８０℃から３００℃まで１．５℃／秒で昇温し、３００℃を２．５分間 維持することにより焼結体になるという性質を有することが好ましい。金属粒子における結晶子の平均径は、好ましくは０．０１ｎｍ以上、より好ましくは０．１ｎｍ以上、さらに好ましくは０．５ｎｍ以上である。結晶子の平均径上限は、たとえば６０ｎｍ、好ましくは５０ｎｍ、より好ましくは４５ｎｍである。結晶子径が小さいほど、焼結温度が下がる傾向がある。
【００２８】
金属粒子の平均粒子径の下限はたとえば０．０５ｎｍ、０．１ｎｍ、１ｎｍである。金属粒子の平均粒子径の上限はたとえば１０００ｎｍ、１００ｎｍである。粒度分布測定装置(日機装製のマイクロトラックＨＲＡ)を用い標準モードで測定することにより求められるＤ５０データを平均粒子径とする。
【００２９】
１００重量％の焼結前層１１中の金属粒子の含有量は好ましくは５０重量％以上、より好ましくは６０重量％以上、さらに好ましくは６５重量％以上である。１００重量％の焼結前層１１中の金属粒子の含有量は好ましくは９８重量％以下、より好ましくは９７重量％以下、さらに好ましくは９５重量％以下である。
【００３０】
１００℃〜３５０℃の沸点を有するバインダー（以下、「低沸点バインダー」という。）を焼結前層１１はさらに含む。たとえば、ペンタノール、ヘキサノール、ヘプタノール、オクタノール、１−デカノール、エチレングリコール、ジエチレングリコール、プロピレングリコール、ブチレングリコール、α−テルピネオール、1,6-ヘキサンジオール、イソボルニルシクロヘキサノール（ＭＴＰＨ）等の一価及び多価アルコール類、エチレングリコールブチルエーテル、エチレングリコールフェニルエーテル、ジエチレングリコールメチルエーテル、ジエチレングリコールエチルエーテル、ジエチレングリコールブチルエーテル、ジエチレングリコールイソブチルエーテル、ジエチレングリコールヘキシルエーテル、トリエチレングリコールメチルエーテル、ジエチレングリコールジメチルエーテル、ジエチレングリコールジエチルエーテル、ジエチレングリコールジブチルエーテル、ジエチレングリコールブチルメチルエーテル、ジエチレングリコールイソプロピルメチルエーテル、トリエチレングリコールジメチルエーテル、トリエチレングリコールブチルメチルエーテル、プロピレングリコールプロピルエーテル、ジプロピレングリコールメチルエーテル、ジプロピレングリコールエチルエーテル、ジプロピレングリコールプロピルエーテル、ジプロピレングリコールブチルエーテル、ジプロピレングリコールジメチルエーテル、トリプロピレングリコールメチルエーテル、トリプロピレングリコールジメチルエーテル等のエーテル類、エチレングリコールエチルエーテルアセテート、エチレングリコールブチルエーテルアセテート、ジエチレングリコールエチルエーテルアセテート、ジエチレングリコールブチエーテルアセテート、ジプロピレングリコールメチルエーテルアセテート（ＤＰＭＡ）などを挙げることができる。これらは２種以上を併用してもよい。なかでも、沸点の異なる２種類を併用することが好ましい。沸点の異なる２種類を用いると、シート形状の維持の点で優れる。
【００３１】
熱分解性バインダー、金属粒子などを含有するワニスを調製し、ワニスを支持体に塗工し、ワニスを乾燥させる方法などにより焼結前層１１を得ることができる。ワニスの溶剤はたとえばメチルエチルケトンである。
【００３２】
粘着剤層１２２の厚みは好ましくは３μｍ以上、より好ましくは５μｍ以上である。粘着剤層１２２の厚みは好ましくは５０μｍ以下、より好ましくは３０μｍ以下である。
【００３３】
粘着剤層１２２は粘着剤により形成されている。粘着剤はたとえばアクリル系粘着剤、ゴム系粘着剤である。なかでもアクリル系粘着剤が好ましい。アクリル系粘着剤はたとえば、（メタ）アクリル酸アルキルエステルの１種または２種以上を単量体成分として用いたアクリル系重合体（単独重合体または共重合体）をベースポリマーとするアクリル系粘着剤である。
【００３４】
基材１２１の厚みは好ましくは５０μｍ〜１５０μｍである。エネルギー線を透過する性質を基材１２１は有することが好ましい。
【００３５】
はく離ライナー１３の厚みは好ましくは２０μｍ〜７５μｍ、より好ましくは２５μｍ〜５０μｍである。はく離ライナー１３としてポリエチレンテレフタレート（ＰＥＴ）フィルムなどを挙げることができる。
【００３６】
（パワーモジュールの製造方法）
図３に示すように、半導体ウエハ４にシート７１を貼り付ける。半導体ウエハ４はたとえばシリコンウエハ、シリコンカーバイドウエハ、窒化ガリウムウエハなどである。たとえば７０℃〜８０℃で貼り付ける。
【００３７】
図４に示すように、半導体ウエハ４をダイシングすることにより、焼結前チップ５を形成する。半導体チップ４１と半導体チップ４１上に配置された焼結前フィルム１１１とを焼結前チップ５は含む。
【００３８】
焼結前チップ５をピックアップする。すなわち、焼結前チップ５をニードルで突き上げ、つまみ、粘着剤層１２２から離す。
【００３９】
図５に示すように、焼結前チップ５を被着体６に圧着することにより焼結前複合体２を得る。たとえば８０℃〜１００℃で圧着する。被着体６はたとえば基板、リードフレーム、インターポーザ、ＴＡＢフィルム、半導体チップなどである。焼結前複合体２は、被着体６と、半導体チップ４１と、被着体６および半導体チップ４１に挟まれた焼結前フィルム１１１とを含む。
【００４０】
焼結前フィルム１１１の焼結をおこなう。すなわち焼結前複合体２に平板で力を加えながら、焼結前複合体２を加熱し、焼結前フィルム１１１を焼結体に変化させる。焼結温度の下限はたとえば２００℃、２５０℃である。焼結温度の上限はたとえば３２０℃、３５０℃である。焼結前複合体２に与える圧力の下限はたとえば１ＭＰａ、５ＭＰａである。焼結前複合体２に与える圧力の上限はたとえば３０ＭＰａ、２０ＭＰａである。
【００４１】
図６に示すように、半導体チップ４１の電極パッドと被着体６の端子部とをボンディングワイヤー７で電気的に接続する。ボンディングワイヤー７はたとえばアルミニウムワイヤー、金ワイヤー、銅ワイヤーである。
【００４２】
ワイヤーボンディングの後、封止樹脂８で半導体チップ４１を封止する。封止後にさらに加熱をしてもよい。これにより、硬化不足の封止樹脂８を完全に硬化できる。
【００４３】
以上の方法により得られたパワーモジュールは、被着体６と、半導体チップ４１と、被着体６および半導体チップ４１の間に挟まれた焼結体とを含む。パワーモジュールは、半導体チップ４１を覆う封止樹脂８をさらに含む。
【００４４】
以上のとおり、パワーモジュールの製造方法は、半導体ウエハ４にシート７１を貼り付ける工程（ａ）と、工程（ａ）の後にダイ分割により焼結前チップ５を形成する工程（ｂ）と、焼結前チップ５を被着体６に圧着する工程（ｃ）と、工程（ｃ）の後に焼結前フィルム１１１の焼結をおこなう工程（ｄ）とを含む。焼結前複合体２を加熱するステップを工程（ｄ）は含む。
【００４５】
工程（ｄ）の後に、ボンディングワイヤー７の第１端と半導体チップ４１とを接合するステップ、ボンディングワイヤー７の第２端と被着体６とを接合するステップを含む工程（ｅ）をパワーモジュールの製造方法はさらに含む。パワーモジュールの製造方法は、封止樹脂８で半導体チップ４１を封止する工程（ｆ）をさらに含む。
【００４６】
（変形例１）
粘着剤層１２２の第１部分１２２Ａはエネルギー線により硬化する性質を有する。粘着剤層１２２の第２部分１２２Ｂもエネルギー線により硬化する性質を有する。焼結前チップ５を形成する工程（ｂ）の後に、粘着剤層１２２にエネルギー線を照射し焼結前チップ５をピックアップする工程をパワーモジュールの製造方法はさらに含む。エネルギー線を照射すると、焼結前チップ５のピックアップが容易である。
【００４７】
（変形例２）
粘着剤層１２２の第１部分１２２Ａはエネルギー線により硬化されている。粘着剤層１２２の第２部分１２２Ｂもエネルギー線により硬化されている。
【００４８】
（変形例３）
焼結前層１１は、第１層および第１層上配置された第２層を含む複層形状をなす。
【００４９】
（変形例４）
図７に示すように、粘着剤層１２２の片面全体が焼結前層１１と接する。エネルギー線により硬化する性質を粘着剤層１２２は有する。焼結前チップ５を形成する工程（ｂ）の後に、粘着剤層１２２にエネルギー線を照射し焼結前チップ５をピックアップする工程をパワーモジュールの製造方法はさらに含む。
【００５０】
（変形例５）
図８に示すように、シート１７１は焼結前層１１を含む。第１面と第１面に対向した第２面とで焼結前層１１の両面が定義される。第１面上に配置された第１はく離ライナー１４と、第２面上に配置された第２はく離ライナー１５とをシート１７１はさらに含む
【００５１】
（そのほかの変形例）
変形例１〜変形例５などは、任意に組み合わせることができる。
【実施例】
【００５２】
以下、本発明に関し実施例を用いて詳細に説明するが、本発明はその要旨を超えない限り、以下の実施例に限定されるものではない。
【００５３】
［焼結前シートの原料など］
調整後ＡＮＰ−１：応用ナノ粒子研究所製のＡＮＰ−１（バインダーにナノサイズの銀微粒子が分散したペースト）に含まれる粘度調整用の溶剤量を適宜調整したもの。
銅微粒子：三井金属鉱業社製の平均粒径２００ｎｍ、結晶子径３１ｎｍの銅微粒子
ＭＭ−２００２−１：藤倉化成社製のＭＭ−２００２−１（アクリルポリマー）
ＱＰＡＣ４０：Ｅｍｐｏｗｅｒ社製のＱＰＡＣ４０（重量平均分子量５万〜３５万のポリプロピレンカーボネート）
テルソルブＭＴＰＨ：日本テルペン化学社製のテルソルブＭＴＰＨ（高粘度テルペン系アルコール）
【００５４】
［焼結前シートの作製］
表１の記載にしたがい、ハイブリッドミキサー(キーエンス製  ＨＭ−５００)の攪拌釜に各成分とメチルエチルケトンとを入れ、２０００ｒｐｍで８分 攪拌することにより、ワニスを得た。離型処理フィルム（三菱樹脂社製のＭＲＡ３８）にワニスを塗工した。１１０℃ ３分で乾燥させることにより焼結前シートを得た。焼結前シートの厚みは表１に示す。
【００５５】
【表１】
0006704322.tif 000002
【００５６】
［比較例４・５で用いた接合剤］
ニホンハンダ社製のＭＡＸ１０２（ペースト状接合剤）
【００５７】
［評価１  ９０℃粘度］
ギャップ３００μｍ、直径８ｍｍ、ひずみ０．０５％、周波数１ＨｚでＨＡＡＫＥ社製のＭＡＲＳ IIIを用いて接合剤（焼結前シートＡ〜ＩおよびＭＡＸ１０２・調整後ＡＮＰ−１）の粘度を測定した。結果を表２に示す。
【００５８】
［評価２−１  厚み・信頼性              実施例１〜７および比較例１〜２］
厚み３５０μｍ、縦５ｍｍ、横５ｍｍのシリコンチップと、厚み１００ｎｍのＡｇ膜と、シリコンチップおよびＡｇ膜に挟まれた厚み５０ｎｍのＴｉ膜とを有するチップを準備した。７０℃、０．３ＭＰａ、１０ｍｍ／ｓｅｃの条件でチップのＡｇ膜に焼結前シートを貼り付けることにより、焼結前シート付きチップを作製した。ＡｇめっきＣｕ基板―厚み３ｍｍのＣｕ基板と、Ｃｕ基板全体を覆う厚み５μｍのＡｇ膜とを有する―上に焼結前シート付きチップを配置した。焼結装置（伯東社製のＨＴＭ−３０００）で焼結をおこない、ＡｇめっきＣｕ基板とチップとを接合した。具体的には、平板プレスで１０ＭＰａの圧力を加えながら８０℃から３００℃まで昇温速度１．５℃／秒で昇温し、１０ＭＰａの圧力を加えながら３００℃を２．５分間 保持する―ことにより接合した。なお、実施例６のみ窒素環境下で焼結をおこなった。
【００５９】
ＡｇめっきＣｕ基板とチップとの接合により得られた試料は、ＡｇめっきＣｕ基板と、チップと、ＡｇめっきＣｕ基板およびチップに挟まれた焼結体とを有する。焼結体の厚み―焼結後の厚み―を測定した。結果を表２に示す。
【００６０】
冷熱衝撃試験機（エスペック社製のＴＳＥ−１０３ＥＳ）で１００サイクルの温度変化を試料に与えた。ひとつのサイクルは、−４０℃を１５分保持する第１時間と、１２５℃を１５分保持する第２時間とからなる。１００サイクル後の試料を超音波映像装置（日立建機ファインテック社製のＦｉｎｅＳＡＴ II）で観察した。ＰＱ−５０−１３：ＷＤ（周波数５０ＭＨｚ）―プローブ―を使用した。得られた像において接合が残っている部分の面積（以下、「残面積」という）を求めた。全面積を１００％としたときの残面積の割合を算出した。残面積の割合が５０％以上の場合は○と判定した。５０％より低い場合は×と判定した。結果を表２に示す。
【００６１】
［評価２−２  厚み・信頼性              比較例４］
ＭＡＸ１０２の塗布によりＡｇめっきＣｕ基板上に接合剤層を形成した。接合剤層の厚みを測定した。厚み測定後に、１５０℃ ３０分で接合剤の溶剤をとばした。接合剤層上にチップを配置した。実施例１と同じ条件で焼結をおこない、ＡｇめっきＣｕ基板とチップとを接合した。焼結体の厚みを測定した。実施例１と同じ温度変化を試料に与え、信頼性を評価した。結果を表２に示す。
【００６２】
［評価２−３  厚み・信頼性              比較例５］
溶剤をとばすステップを省いたこと以外は、比較例４と同じ方法で厚みと信頼性とを評価した。結果を表２に示す。
【００６３】
［評価３  銀微粒子または銅微粒子の含有量］
１０℃／ｍｉｎで５００℃まで昇温するＴＧ−ＤＴＡにより銀微粒子または銅微粒子の含有量を求めた。銅微粒子の含有量を求める際は、窒素環境下でＴＧ−ＤＴＡをおこなった。結果を表２に示す。
【００６４】
【表２】
0006704322.tif 000003
【００６５】
比較例５−ＭＡＸ１０２で接合剤層を形成し、溶剤をとばさずに焼結をおこなった例−は、焼結で厚みが大きく低下した。焼結前に溶剤をとばさなかったからだろう。ＭＡＸ１０２で形成された接合剤層の厚み低下を抑えるために、溶剤をとばす必要がある。信頼性もわるかった。
【００６６】
比較例４−ＭＡＸ１０２で接合剤層を形成し、溶剤をとばした例−は、作業性がわるかった。溶剤をとばすステップがあるからである。比較例４で形成された焼結体は乾燥むらを有するかもしれない。大量の溶剤をとばしたからである。信頼性もよくはなかった。
【００６７】
比較例３−調整後ＡＮＰ−１を用いた例−は接合剤層を形成できなかった。調整後ＡＮＰ−１の粘度が高すぎたからだ。
【００６８】
比較例２とくらべて実施例２・３・５は厚みの変化が小さかった。焼結時の流動が小さいからだろう。比較例１とくらべて実施例２は焼結後の厚みが大きかった。実施例２の焼結前の厚みが比較例１のそれより大きいからだろう。実施例１〜５は信頼性もよかった。
【符号の説明】
【００６９】
１      複合シート
１１      焼結前層
１２      ダイシングシート
１３      はく離ライナー
７１      シート
１２１      基材
１２２      粘着剤層
１２２Ａ    第１部分
１２２Ｂ    第２部分
【００７０】
２      焼結前複合体
４      半導体ウエハ
５      焼結前チップ
４１      半導体チップ
１１１      焼結前フィルム
６      被着体
７      ボンディングワイヤー
８      封止樹脂
【００７１】
１７１      シート
１４      第１はく離ライナー
１５      第２はく離ライナー
【図１】
0006704322.tif 000004
【図２】
0006704322.tif 000005
【図３】
0006704322.tif 000006
【図４】
0006704322.tif 000007
【図５】
0006704322.tif 000008
【図６】
0006704322.tif 000009
【図７】
0006704322.tif 000010
【図８】
0006704322.tif 000011